(57)【特許請求の範囲】
【請求項１】
樹脂成分１００質量部中に、ゴム質重合体（ａ）に、芳香族ビニル系単量体、シアン化ビニル系単量体、及びメタクリル酸エステル系単量体から選ばれる少なくとも１種を含む単量体（ｂ）をグラフト重合したグラフト重合体（Ａ）８〜２５質量部と、メタクリル系樹脂（Ｂ）２０〜６５質量部と、イソソルバイド構造を含むポリカーボネート（Ｃ）２０〜７０質量部とを含む熱可塑性樹脂組成物であって、
該ゴム質重合体（ａ）が、エチレン・プロピレン共重合体、エチレン・プロピレン・非共役ジエン共重合体、及びエチレン・α−オレフィン共重合体から選ばれる少なくとも１種であり、
該ゴム質重合体（ａ）の体積平均粒子径が８０〜５００ｎｍであり、
該ゴム質重合体（ａ）のゲル含有量が４０〜９９質量％であり、
該グラフト重合体（Ａ）のグラフト率が２３〜１００％である
ことを特徴とする熱可塑性樹脂組成物。
【請求項２】
樹脂成分１００質量部中に、さらに、芳香族ポリカーボネート（Ｄ）３０質量部以下を含む請求項１に記載の熱可塑性樹脂組成物。
【請求項３】
単量体（ｂ）が芳香族ビニル系単量体７０〜８２質量％とシアン化ビニル系単量体１８〜３０質量％とを含む請求項１又は２に記載の熱可塑性樹脂組成物。
【請求項４】
グラフト重合体（Ａ）は、ゴム質重合体（ａ）４０〜８０質量％と、単量体（ｂ）２０〜６０質量％とをグラフト重合してなることを特徴とする請求項１ないし３のいずれか１項に記載の熱可塑性樹脂組成物。
【請求項５】
イソソルバイド構造を含むポリカーボネート（Ｃ）は、下記式（１）で表されるジヒドロキシ化合物及びシクロヘキサンジメタノールに由来する構造単位を含み、イソソルバイド構造を含むポリカーボネート（Ｃ）に含まれる全ジヒドロキシ化合物に由来する構造単位中、下記式（１）で表されるジヒドロキシ化合物に由来する構造単位を９５〜３０モル％、シクロヘキサンジメタノールに由来する構造単位を５〜７０モル％含むことを特徴とする請求項１ないし４のいずれか１項に記載の熱可塑性樹脂組成物。
【化１】
0006439317.tif 000008
【請求項６】
請求項１ないし５のいずれか１項に記載の熱可塑性樹脂組成物を成形してなる成形品。
【発明の詳細な説明】
【技術分野】
【０００１】
本発明は、耐候性、耐傷付き性、発色性に優れ、耐衝撃性にも優れる熱可塑性樹脂組成物と、この熱可塑性樹脂組成物を成形してなる成形品に関する。
【背景技術】
【０００２】
近年、自動車分野などにおける樹脂部品は、製造コスト削減の観点から塗装せず（塗装レス）に使用できることが求められている。そのため、従来の耐衝撃性等の機械物性以外にも求められる特性（要求特性）が幅広くなってきている。
【０００３】
その要求特性として、例えば、塗装レスであることから、従来塗装が担ってきた良好な発色性を有する成形外観、およびその成形外観が直射日光にさらされても変色が少ない耐候性、直射日光によって高温となっても変形しない耐熱性などが必要とされる。
さらには、自動車用の外装樹脂部品の場合、走行時や洗車時、汚れやワックスの拭き取り時などにおいて、傷が付かない、または、傷が目立たないという耐傷付き性も必要とされる。この耐傷付き性には、走行時の飛び石や、洗車時に車体に付着した砂などの硬く尖ったものと洗車ブラシとの摩擦により付く傷に対する耐傷付き性と、汚れやワックスの拭き取り時に使用するウェスや樹脂部品の組み付け時に用いる軍手など柔らかいもので付く擦り傷に対する耐傷付き性との２種類がある。一般的に、前者の硬く尖ったものにより付く傷に対する耐傷付き性は鉛筆硬度で評価されることが多く、後者の擦り傷に対する耐傷付き性は目視で評価されることが多い。
【０００４】
このように、塗装レスの外装樹脂部品に用いる樹脂には多くの要求特性があり、そのすべてを満たすことは困難である。例えば、発色性が良好な材料として、アクリル系樹脂や芳香族ポリカーボネートが挙げられる。しかしながら、メタクリル酸エステル樹脂は表面硬度が高く、硬く尖ったものへの耐傷付き性は良好であるが、擦り傷に弱く、また、耐衝撃性、耐熱性に劣る。一方、芳香族ポリカーボネートは表面硬度が低く、耐傷付き性が非常に悪い。また、耐候性が良好とは言えず、時間経過とともに黄色変色する問題がある。
【０００５】
このような事情を背景として、例えば特許文献１には、アクリル系樹脂をベースとするコア−シェル型衝撃改質剤を用い、これを特定の低分子量メタクリル樹脂および特定の高分子量メタクリル樹脂に添加する方法が記載されている。また、例えば特許文献２には、Ｎ−置換マレイミドを含む耐熱メタクリル酸エステル樹脂に、ＡＥＳグラフト重合体を添加する方法が開示されている。
【０００６】
また、芳香族ポリカーボネートとアクリル系樹脂をブレンドする方法も行われているが、ポリカーボネートとアクリル系樹脂は完全相溶せず、また、屈折率の差が大きいことから真珠光沢が発生し、外観不良となる。
【先行技術文献】
【特許文献】
【０００７】
【特許文献１】特表２００８−５２８７１２号公報
【特許文献２】特開２００４−３５２８４２号公報
【発明の概要】
【発明が解決しようとする課題】
【０００８】
本発明は、耐候性、耐傷付き性、発色性に優れ、耐衝撃性にも優れる熱可塑性樹脂組成物及びその成形品を提供することを目的とする。
なお、本明細書において、単に「耐傷付き性」と言った場合、硬く尖ったものによる傷と、軍手やガーゼなどの柔らかいものによる擦り傷との両方に対する傷付きにくさを意味する。
【課題を解決するための手段】
【０００９】
本発明者は、上記課題を解決すべく検討を重ねた結果、ゴム質重合体（ａ）に、芳香族ビニル系単量体、シアン化ビニル系単量体、及びメタクリル酸エステル系単量体から選ばれる少なくとも１種を含む単量体（ｂ）をグラフト重合したグラフト重合体（Ａ）と、メタクリル系樹脂（Ｂ）と、イソソルバイド構造を含むポリカーボネート（Ｃ）とを所定の割合で配合することにより、上記課題を解決することができることを見出した。
【００１０】
即ち、本発明は以下を要旨とする。
【００１１】
［１］  樹脂成分１００質量部中に、ゴム質重合体（ａ）に、芳香族ビニル系単量体、シアン化ビニル系単量体、及びメタクリル酸エステル系単量体から選ばれる少なくとも１種を含む単量体（ｂ）をグラフト重合したグラフト重合体（Ａ）８〜２５質量部と、メタクリル系樹脂（Ｂ）２０〜６５質量部と、イソソルバイド構造を含むポリカーボネート（Ｃ）２０〜７０質量部とを含む熱可塑性樹脂組成物であって、該ゴム質重合体（ａ）が、エチレン・プロピレン共重合体、エチレン・プロピレン・非共役ジエン共重合体、及びエチレン・α−オレフィン共重合体から選ばれる少なくとも１種であり、該ゴム質重合体（ａ）の体積平均粒子径が８０〜５００ｎｍであり、該ゴム質重合体（ａ）のゲル含有量が４０〜９９質量％であり、該グラフト重合体（Ａ）のグラフト率が２３〜１００％であることを特徴とする熱可塑性樹脂組成物。
【００１２】
［２］  樹脂成分１００質量部中に、さらに、芳香族ポリカーボネート（Ｄ）３０質量部以下を含む［１］に記載の熱可塑性樹脂組成物。
【００１３】
［３］  単量体（ｂ）が芳香族ビニル系単量体７０〜８２質量％とシアン化ビニル系単量体１８〜３０質量％とを含む［１］又は［２］に記載の熱可塑性樹脂組成物。
【００１６】
［４］  グラフト重合体（Ａ）は、ゴム質重合体（ａ）４０〜８０質量％と、単量体（ｂ）２０〜６０質量％とをグラフト重合してなることを特徴とする［１］ないし［３］のいずれかに記載の熱可塑性樹脂組成物。
【００１７】
［５］  イソソルバイド構造を含むポリカーボネート（Ｃ）は、下記式（１）で表されるジヒドロキシ化合物及びシクロヘキサンジメタノールに由来する構造単位を含み、イソソルバイド構造を含むポリカーボネート（Ｃ）に含まれる全ジヒドロキシ化合物に由来する構造単位中、下記式（１）で表されるジヒドロキシ化合物に由来する構造単位を９５〜３０モル％、シクロヘキサンジメタノールに由来する構造単位を５〜７０モル％含むことを特徴とする［１］ないし［４］のいずれかに記載の熱可塑性樹脂組成物。
【００１８】
【化１】
0006439317.tif 000002
【００１９】
［６］  ［１］ないし［５］のいずれかに記載の熱可塑性樹脂組成物を成形してなる成形品。
【発明の効果】
【００２０】
本発明によれば、耐候性、耐傷付き性、発色性に優れ、耐衝撃性にも優れる熱可塑性樹脂組成物及びその成形品が提供される。本発明の熱可塑性樹脂組成物がさらに芳香族ポリカーボネートを含む場合には、耐衝撃性をより高くすることができるが、一般的に芳香族ポリカーボネートとアクリル系樹脂とを含むと、その相溶性の悪さのために真珠光沢が発生して外観不良となるにもかかわらず、本発明においてはその真珠光沢の発生が抑制され、外観に優れた成形品を得ることができる。
【図面の簡単な説明】
【００２１】
【図１】実施例における耐傷付き性（ガーゼ摩耗）の評価方法の説明図である。
【発明を実施するための形態】
【００２２】
以下、本発明を詳細に説明する。
【００２３】
〔熱可塑性樹脂組成物〕
本発明の熱可塑性樹脂組成物（以下、単に「樹脂組成物」と称す場合がある。）は、樹脂組成物中の樹脂成分として、その樹脂成分１００質量部に対して、ゴム質重合体（ａ）に、芳香族ビニル系単量体、シアン化ビニル系単量体、及びメタクリル酸エステル系単量体から選ばれる少なくとも１種を含む単量体（ｂ）をグラフト重合したグラフト重合体（Ａ）を４．９〜２５質量部と、メタクリル系樹脂（Ｂ）を２０〜７５質量部と、イソソルバイド構造を含むポリカーボネート（以下「イソソルバイド系ポリカーボネート」と称す場合がある。）（Ｃ）を２０〜７０質量部含むことを特徴とする。
【００２４】
なお、本発明において、樹脂成分とは、本発明の樹脂組成物が、グラフト重合体（Ａ）とメタクリル系樹脂（Ｂ）とイソソルバイド系ポリカーボネート（Ｃ）とを含む場合は、これらグラフト重合体（Ａ）、メタクリル系樹脂（Ｂ）、及びイソソルバイド系ポリカーボネート（Ｃ）の合計をさし、本発明の樹脂組成物が、さらに芳香族ポリカーボネート（Ｄ）を含む場合は、グラフト重合体（Ａ）、メタクリル系樹脂（Ｂ）、イソソルバイド系ポリカーボネート（Ｃ）、及び芳香族ポリカーボネート（Ｄ）の合計をさす。また、本発明の樹脂組成物が、上記以外の他の樹脂を含む場合は、他の樹脂も含めて樹脂成分と称す。
【００２５】
[グラフト重合体（Ａ）]
本発明の熱可塑性樹脂組成物に含まれるグラフト重合体（Ａ）は、ゴム質重合体（ａ）に、芳香族ビニル系単量体、シアン化ビニル系単量体、及びメタクリル酸エステル系単量体から選ばれる少なくとも１種を含む単量体(ｂ)をグラフト重合したものである。
【００２６】
グラフト重合体（Ａ）を形成するゴム質重合体(ａ)としては、例えば、ポリブタジエン、スチレン・ブタジエン共重合体、アクリロニトリル・ブタジエン共重合体、アクリル酸エステル・ブタジエン共重合体、スチレン・イソプレン共重合体、天然ゴム等のジエン系ゴム、ポリアクリル酸ブチル等のアクリル系ゴム、エチレン・プロピレン共重合体、エチレン・プロピレン・非共役ジエン共重合体、エチレン・α−オレフィン共重合体等のオレフィン系ゴム、ポリオルガノシロキサン等のシリコン系ゴム等が挙げられ、これらは１種を単独で、あるいは２種以上を混合して使用できる。また、ゴム質重合体(ａ)の構造が複合形態をとっているものでもよく、例えば、ポリブタジエンにアクリル酸エステルを重合したものや、ポリオルガノシロキサンにアクリル酸エステルを重合したものでもよい。これらゴム質重合体(ａ)の中でも、得られる樹脂組成物の耐候性に優れることから、アクリル系ゴム、シリコン系ゴム、オレフィン系ゴムが好ましく、さらには、得られる樹脂組成物の成形品に擦り傷が付きにくいことから、オレフィン系ゴムが好ましく、例えばエチレン・プロピレン共重合体、エチレン・プロピレン・非共役ジエン共重合体、エチレン・α−オレフィン共重合体ゴムがより好ましい。ここで、エチレン・α−オレフィン共重合体は、エチレンとα−オレフィンとの共重合体である。α−オレフィンとしては、１−ブテン、１−ペンテン、１−ヘキセン、１−ヘプテン、１−オクテンなどや、これらの共重合体などの１種以上を使用できる。
エチレン・α−オレフィン共重合体は、１，４−ヘキサジエン、５−エチリデン−２−ノルボルネン、５−ビニルノルボルネン、ジシクロペンタジエン等の非共役ジエン成分からなる単位を１種以上含むエチレン・α−オレフィン・非共役ジエン共重合体であってもよい。
【００２７】
ゴム質重合体（ａ）の体積平均粒子径は、８０〜５００ｎｍであることが好ましく、８０〜４００ｎｍであることがより好ましく、８０〜２６０ｎｍであることがさらに好ましい。ゴム質重合体（ａ）の体積平均粒子径が上記範囲であると、得られる樹脂組成物や成形品の耐衝撃性、発色性が良好となる。
【００２８】
ゴム質重合体（ａ）の粒子径を制御する方法としては、特に制限はなく公知のものが使用できる。特に、ゴム質重合体（ａ）の乳化ラテックスの製造時に用いる乳化剤の種類または使用量、混練時に加える剪断力、温度条件、水分率等を調整する方法などが容易に粒子径を制御できることから好ましく、乳化剤の使用量を増量する、混練時に加える剪断力を強くする、温度を高くする、水分率を高くすることでゴム質重合体（ａ）の粒子径が小さくなる傾向がある。
【００２９】
ゴム質重合体（ａ）の乳化ラテックスの製造方法としては特に制限がなく公知の方法を使用できる。例えば、水媒体中での乳化重合方法、ニーダー、バンバリーミキサー、多軸スクリュー押出機などの公知の溶融混練手段でゴム質重合体(ａ)と乳化剤とを溶融混練し、機械的剪断力を与えて分散させ、水性媒体に添加する方法；ゴム質重合体（ａ）をペンタン、ヘキサン、ヘプタン、ベンゼン、トルエン、キシレンなどの炭化水素溶媒に乳化剤とともに溶解させ、水性媒体に添加して乳化させた後、十分に攪拌し、炭化水素溶媒を留去する方法；などが挙げられる。粒子径を制御しやすい点から、ジエン系ゴム、アクリル系ゴム、シリコン系ゴムおよびこれらの複合形態をとるゴム等では水媒体中での乳化重合方法が好ましく、シリコン系ゴム、オレフィン系ゴムおよびこれらの複合形態をとるゴム等ではニーダー、バンバリーミキサー、多軸スクリュー押出機などの公知の溶融混練手段でゴム質重合体(ａ)と乳化剤とを溶融混練し、機械的剪断力を与えて分散させ、水性媒体に添加する方法が好ましい。また、溶融混練時には、混練性の観点から、乳化剤とともに、無水マレイン酸変性ポリエチレンなどのワックス成分を用いてもよい。
【００３０】
ゴム質重合体(ａ)を乳化する際に用いることができる乳化剤としては、通常に用いられるものであればよく、例えば、長鎖アルキルカルボン酸塩、スルホコハク酸アルキルエステル塩、アルキルベンゼンスルホン酸塩等の公知のものが挙げられる。
【００３１】
ゴム質重合体（ａ）の架橋の有無は特に制限はされないが、耐衝撃性、発色性に優れることから架橋されていることが好ましく、ゴム質重合体(ａ)のゲル含有量は４０〜９９質量％であることが好ましく、５０〜８８質量％であることがより好ましい。
なお、ゴム質重合体(ａ)のゲル含有量はゴム質重合体（ａ）の架橋度を示し、具体的には、秤量したゴム質重合体(ａ)を適当な溶剤に４０時間かけて溶解させ、次いで、２００メッシュ金網で分取し、金網に残った不溶分を乾燥させたのち秤量し、溶剤に溶解させる前のゴム質重合体(ａ)に対する乾燥させた不溶分の割合（質量％）で求められる。ゴム質重合体(ａ)の溶解に用いる溶剤としては、例えば、ジエン系ゴムやオレフィン系ゴムではトルエンを、アクリル系ゴムではアセトンを用いると測定しやすい。
【００３２】
ゴム質重合体(ａ)を架橋する方法としては特に制限はなく公知のものを使用できる。例えば、ジエン系ゴムの乳化重合時に用いる有機過酸化物や連鎖移動剤の添加量で調整する方法、ジエン系ゴムやアクリル系ゴムの重合時に多官能性化合物と共重合する方法、ジエン系ゴム、シリコン系ゴム、オレフィン系ゴムに有機過酸化物と必要に応じて多官能性化合物を加えて加熱する方法などが架橋度を調整しやすいことから好ましい。
【００３３】
有機過酸化物は、特に制限はないが、例えば、パーオキシエステル化合物、パーオキシケタール化合物、ジアルキルパーオキサイド化合物などが挙げられ、これらの１種以上を使用できる。
【００３４】
パーオキシエステル化合物の具体例としては、α，α’−ビス（ネオデカノイルパーオキシ）ジイソプロピルベンゼン、クミルパーオキシネオデカノエイト、１，１，３，３−テトラメチルブチルパーオキシネオデカノエイト、１−シクロヘキシル−１−メチルエチルパーオキシネオデカノエイト、ｔ−ヘキシルパーオキシネオデカノエイト、ｔ−ブチルパーオキシネオデカノエイト、ｔ−ヘキシルパーオキシピバレイト、ｔ−ブチルパーオキシピバレイト、１，１，３，３−テトラメチルブチルパーオキシ−２−エチルヘキサノエイト、２，５−ジメチル−２，５−ビス（２−エチルヘキサノイルパーオキシ）ヘキサン、１−シクロヘキシル−１−メチルエチルパーオキシ−２−エチルヘキサノエイト、ｔ−ヘキシルパーオキシ−２−ヘキシルヘキサノエイト、ｔ−ブチルパーオキシ−２−ヘキシルヘキサノエイト、ｔ−ブチルパーオキシイソブチレイト、ｔ−ヘキシルパーオキシイソプロピルモノカーボネイト、ｔ−ブチルパーオキシマレイックアシッド、ｔ−ブチルパーオキシ−３，５，５−トリメチルヘキサノエイト、ｔ−ブチルパーオキシラウレイト、２，５−ジメチル−２，５−ビス（ｍ−トルオイルパーオキシ）ヘキサン、ｔ−ブチルパーオキシイソプロピルモノカーボネイト、ｔ−ブチルパーオキシ−２−エチルヘキシルモノカーボネイト、ｔ−ヘキシルパーオキシベンゾエイト、２，５−ジメチル−２，５−ビス（ベンゾイルパーオキシ）ヘキサン、ｔ−ブチルパーオキシアセテイト、ｔ−ブチルパーオキシ−ｍ−トルオイルベンゾエイト、ｔ−ブチルパーオキシベンゾエイト、ビス（ｔ−ブチルパーオキシ）イソフタレイトなどが挙げられる。
【００３５】
パーオキシケタール化合物の具体例としては、１，１−ビス（ｔ−ヘキシルパーオキシ）３，３，５−トリメチルシクロヘキサン、１，１−ビス（ｔ−ヘキシルパーオキシ）シクロヘキサン、１，１−ビス（ｔ−ブチルパーオキシ）３，３，５−トリメチルシクロヘキサン、１，１−ビス（ｔ−ブチルパーオキシ）シクロヘキサン、１，１−ビス（ｔ−ブチルパーオキシ）シクロドデカン、２，２−ビス（ｔ−ブチルパーオキシ）ブタン、ｎ−ブチル−４，４−ビス（ｔ−ブチルパーオキシ）バレレイト、２，２−ビス（４，４−ジ−ｔ−ブチルパーオキシシクロヘキシル）プロパンなどが挙げられる。
【００３６】
ジアルキルパーオキサイド化合物の具体例としては、α，α’−ビス（ｔ−ブチルパーオキシ）ジイソプロピルベンゼン、ジクミルパーオキサイド、２，５−ジメチル−２，５−ビス（ｔ−ブチルパーオキシ）ヘキサン、ｔ−ブチルクミルパーオキサイド、ジ−ｔ−ブチルパーオキサイド、２，５−ジメチル−２，５−ビス（ｔ−ブチルパーオキシ）ヘキシン−３などが挙げられる。
【００３７】
多官能性化合物は、分子内に２〜４のラジカル重合性部位を有するものであれば特に制限はなく、例えばジビニルベンゼン、アリルメタクリレート、エチレングリコールジメタクリレート、１，３−ブチレンジメタクリレート、テトラエチレングリコールジアクリレート、トリアリルシアヌレート、トリアリルイソシアヌレート、ペンタエリスリトールテトラアクリレートなどが挙げられ、これらの１種以上を使用できる。
【００３８】
有機過酸化物、多官能性化合物の添加量は、ゴム質重合体（ａ）のゲル含有量を４０〜９９質量％の範囲に調整しやすく、耐衝撃性、発色性を発現させやすい点から、有機過酸化物はゴム質重合体（ａ）１００質量部に対して０．０１〜５質量部、多官能性化合物はゴム質重合体(ａ)１００質量部に対して１０質量部以下の範囲で使用することが好ましい。
【００３９】
ゴム質重合体（ａ）に、単量体（ｂ）をグラフト重合することにより、グラフト重合体（Ａ）が得られる。単量体（ｂ）は、芳香族ビニル系単量体、シアン化ビニル系単量体、及びメタクリル酸エステル系単量体から選ばれる少なくとも１種を含むものである。
【００４０】
芳香族ビニル系単量体としては、例えば、スチレン、α−メチルスチレン、ｏ−，ｍ−もしくはｐ−メチルスチレン、ビニルキシレン、ｐ−ｔ−ブチルスチレン、エチルスチレンなどが挙げられ、これらのうちの１種以上を使用できる。なかでもスチレン、α−メチルスチレンが好ましい。
【００４１】
シアン化ビニル系単量体としては、例えば、アクリロニトリル、メタクリロニトリルなどが挙げられ、これらのうちの１種以上を使用できる。
【００４２】
メタクリル酸エステル系単量体としては、例えば、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸アミル、メタクリル酸イソアミル、メタクリル酸オクチル、メタクリル酸−２−エチルヘキシル、メタクリル酸デシル、メタクリル酸ラウリル、メタクリル酸シクロヘキシル、メタクリル酸ベンジル、メタクリル酸フェニルなどが挙げられ、これらのうちの１種以上を使用できる。
【００４３】
単量体（ｂ）は、上記の芳香族ビニル系単量体、シアン化ビニル系単量体およびメタクリル酸エステル系単量体の他に、これらと共重合可能な他の単量体を、本発明の効果を損なわない範囲で含んでもよい。
他の単量体としては、アクリル酸メチル、アクリル酸エチル、アクリル酸プロピル、アクリル酸ブチル、アクリル酸２−エチル、アクリル酸２−エチルヘキシル等のアクリル酸エステル類、Ｎ−シクロヘキシルマレイミド、Ｎ−フェニルマレイミドなどのマレイミド類等が挙げられ、これらのうちの１種以上を使用できる。これらのうち、耐熱性等の点から、好ましくはアクリル酸メチルである。
【００４４】
単量体（ｂ）として芳香族ビニル系単量体とシアン化ビニル系単量体を用いる場合、単量体（ｂ）１００質量％中、芳香族ビニル系単量体を７０〜８２質量％、シアン化ビニル系単量体を１８〜３０質量％とすることが好ましい。単量体（ｂ）中の芳香族ビニル系単量体とシアン化ビニル系単量体の含有量が上記範囲内であれば、得られる樹脂組成物やその成形品の発色性、耐衝撃性がより向上する。
【００４５】
単量体（ｂ）としてメタクリル酸エステル系単量体を用いる場合には、溶融混練時の分解を抑制できることから、単量体（ｂ）１００質量％中に芳香族ビニル系単量体、シアン化ビニル系単量体、および上記の共重合可能な他の単量体のうちの１種以上を０．１〜５０質量％、好ましくは０．１〜３０質量％、さらに好ましくは１〜５質量％含むことが好ましい。
【００４６】
グラフト重合体（Ａ）は、ゴム質重合体（ａ）の存在下に単量体（ｂ）をグラフト重合させることで得られる。グラフト重合時のゴム質重合体（ａ）の割合は、４０〜８０質量％であり、単量体（ｂ）の割合は２０〜６０質量％であることが好ましい。（ただし、ゴム質重合体（ａ）と単量体（ｂ）の合計を１００質量％とする。）。一般的に、ゴム質重合体（ａ）の割合が上記範囲内であれば、グラフト重合体（Ａ）の生産性が良好であるとともに、得られる樹脂組成物やその成形品の発色性、耐衝撃性が向上する。
【００４７】
グラフト重合体（Ａ）は、得られる樹脂組成物やその成形品の発色性、耐衝撃性が良好となることから、グラフト率が２３〜１００％であることが好ましく、より好ましくは２５〜３５％である。
【００４８】
本明細書におけるグラフト率（Ｇ）は、下記式より求められる。
Ｇ＝１００（Ｐ−Ｅ）／Ｅ
Ｐ：アセトン不溶分の質量（グラフト重合体（Ａ）または樹脂組成物をメタノールで洗浄した後、アセトンで抽出し、遠心分離機でアセトン可溶分とアセトン不溶分に分離し、得られたアセトン不溶分を真空乾燥した後の質量（ｇ））
Ｅ：グラフト重合体（Ａ）の製造に用いたゴム質重合体（ａ）の質量（ｇ）
【００４９】
グラフト重合体（Ａ）は、塊状重合法、溶液重合法、塊状懸濁重合法、懸濁重合法、乳化重合法等の公知の方法により製造される。粒子径を制御しやすく、容易に重合できる点では、乳化重合法が好ましい。
【００５０】
本発明の樹脂組成物におけるグラフト重合体（Ａ）の配合量は、得られる樹脂組成物やその成形品の発色性、耐衝撃性、耐傷付き性が優れることから、樹脂成分１００質量部において４．９〜２５質量部であり、好ましくは８〜１３質量部である。グラフト重合体（Ａ）が上記下限より少ないと、耐衝撃性、柔らかいもので付く擦り傷に対する耐傷付き性が劣る傾向にあり、上記上限より多いと、成形外観、硬いもので付く引掻き傷に対する耐傷付き性が劣る傾向にある。
【００５１】
［メタクリル系樹脂（Ｂ）］
本発明におけるメタクリル系樹脂（Ｂ）とは、メタクリル酸エステル系単量体とその他の共重合可能な単量体とを含むメタクリル系単量体混合物を重合したものである。
【００５２】
メタクリル系単量体混合物におけるメタクリル酸エステル系単量体としては、例えば、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸アミル、メタクリル酸イソアミル、メタクリル酸オクチル、メタクリル酸−２−エチルヘキシル、メタクリル酸デシル、メタクリル酸ラウリル、メタクリル酸シクロヘキシル、メタクリル酸ベンジル、メタクリル酸フェニルなどが挙げられ、これらの１種を単独で用いてもよく、２種以上を混合して用いてもよい。
【００５３】
メタクリル系単量体混合物中のメタクリル酸エステル系単量体の含有量は、５０〜９９．５質量％、好ましくは６０〜９９．５質量％である。メタクリル酸エステル系単量体の含有量が５０質量％未満では得られる樹脂組成物やその成形品の発色性が劣り、さらには、硬く尖ったものによる傷が付きやすくなる。一方、メタクリル酸エステル系単量体の含有量が９９．５質量％を超えると溶融混練時や成形時にメタクリル系樹脂（Ｂ）の分解が発生しやすく好ましくない。
【００５４】
メタクリル系単量体混合物におけるその他の共重合可能な単量体としては、グラフト重合体（Ａ）の製造時に用いる単量体（ｂ）として例示した芳香族ビニル系単量体、シアン化ビニル系単量体、アクリル酸エステル系単量体、マレイミド類や無水マレイン酸などが挙げられ、これらは１種を単独で用いてもよく、２種以上を混合して用いてもよい。
【００５５】
メタクリル系樹脂（Ｂ）の製造方法としては特に制限されず、乳化重合、懸濁重合、塊状重合、溶液重合などの公知の方法が挙げられる。得られる樹脂組成物や成形品の耐熱性の点からは、懸濁重合、塊状重合が好ましい。
【００５６】
メタクリル系樹脂（Ｂ）の重量平均分子量は、５０，０００〜３００，０００であることが好ましく、８０，０００〜２００，０００であることがより好ましい。メタクリル系樹脂（Ｂ）の重量平均分子量が上記範囲内にあると、得られる樹脂組成物や成形品の耐衝撃性、成形外観が良好となる傾向にある。
【００５７】
本発明の樹脂組成物におけるメタクリル系樹脂（Ｂ）の配合量は、得られる樹脂組成物の発色性に優れ、硬く尖ったものによる傷が付きにくくなることから、樹脂成分１００質量部において２０〜７５質量部であり、好ましくは４０〜６０質量部である。メタクリル系樹脂（Ｂ）が上記下限よりも少ないと、耐衝撃性、硬いもので付く引掻き傷に対する耐傷付き性が劣る傾向にあり、上記上限よりも多いと、耐傷付き性、柔らかいもので付く擦り傷に対する耐傷付き性が劣る傾向にある。
【００５８】
［イソソルバイド構造を含むポリカーボネート（Ｃ）］
本発明で使用するイソソルバイド構造を含むポリカーボネート（Ｃ）（以下「イソソルバイド系ポリカーボネート（Ｃ）」と称す場合がある。）とは、好ましくは、下記式（１）で表されるジヒドロキシ化合物に由来する構造単位を含むポリカーボネート、又は下記式（１）で表されるジヒドロキシ化合物及びシクロヘキサンジメタノールに由来する構造単位を含むポリカーボネートである。
【００５９】
【化２】
0006439317.tif 000003
【００６０】
上記式（１）で表されるジヒドロキシ化合物としては、立体異性体の関係にある、イソソルビド、イソマンニド、イソイデットが挙げられ、これらは１種を単独で用いてもよく、２種以上を組み合わせて用いてもよい。
中でも植物由来の資源として豊富に存在し、容易に入手可能な種々のデンプンから製造されるソルビトールを脱水縮合して得られるイソソルビドが、入手及び製造のし易さ、成形性、耐熱性、耐衝撃性、表面硬度、カーボンニュートラルの面から最も好ましい。
【００６１】
一方、シクロヘキサンジメタノールとしては、１，２−シクロヘキサンジメタノール、１，３−シクロヘキサンジメタノール、１，４−シクロヘキサンジメタノールが挙げられ、入手の容易さより１，４−シクロヘキサンジメタノールが好ましい。
【００６２】
本発明に使用するイソソルバイド系ポリカーボネート（Ｃ）は、前記式（１）で表されるジヒドロキシ化合物やシクロヘキサンジメタノール以外のジヒドロキシ化合物（以下「その他のジヒドロキシ化合物」と称す場合がある。）に由来する構造単位を含んでいてもよく、その他のジヒドロキシ化合物としては、エチレングリコール、１，３−プロパンジオール、１，２−プロパンジオール、１，４−ブタンジオール、１，３−ブタンジオール、１，２−ブタンジオール、１，５−ヘプタンジオール、１，６−ヘキサンジオールのなどの脂肪族ジヒドロキシ化合物；トリシクロデカンジメタノール、ペンタシクロペンタデカンジメタノール、２，６−デカリンジメタノール、１，５−デカリンジメタノール、２，３−デカリンジメタノール、２，３−ノルボルナンジメタノール、２，５−ノルボルナンジメタノール、１，３−アダマンタンジメタノール等の脂環式炭化水素のジヒドロキシ化合物；２，２−ビス（４−ヒドロキシフェニル）プロパン［＝ビスフェノールＡ］、２，２−ビス（４−ヒドロキシ−３，５−ジメチルフェニル）プロパン、２，２−ビス（４−ヒドロキシ−３，５−ジエチルフェニル）プロパン、２，２−ビス（４−ヒドロキシ−（３，５−ジフェニル）フェニル）プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス（４−ヒドロキシフェニル）メタン、ビス（４−ヒドロキシ−５−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテル、４，４’−ジヒドロキシ−３，３’−ジクロロジフェニルエーテル、９，９−ビス（４−（２−ヒドロキシエトキシ−２−メチル）フェニル）フルオレン、９，９−ビス（４−ヒドロキシフェニル）フルオレン、９，９−ビス（４−ヒドロキシ−２−メチルフェニル）フルオレン等の芳香族ビスフェノール類が挙げられる。
【００６３】
イソソルバイド系ポリカーボネート（Ｃ）が、前記式（１）で表されるジヒドロキシ化合物に由来する構造単位とシクロヘキサンジメタノールに由来する構造単位を含む場合、イソソルバイド系ポリカーボネート（Ｃ）に含まれる全ジヒドロキシ化合物に由来する構造単位中、シクロヘキサンジメタノールに由来する構造単位の割合は７０モル％以下、例えば５〜７０モル％であることが好ましい。イソソルバイド系ポリカーボネート（Ｃ）がシクロヘキサンジメタノールに由来する構造単位を含むことにより着色が生じにくく、高分子量化、衝撃強度の向上、ガラス転移温度の向上という効果が奏されるが、この割合が多過ぎると、式（１）で表されるジヒドロキシ化合物に由来する構造単位を含むことによるこのような効果が損なわれ、好ましくない。
特に、イソソルバイド系ポリカーボネート（Ｃ）は、イソソルバイド系ポリカーボネート（Ｃ）に含まれる全ジヒドロキシ化合物に由来する構造単位中、前記式（１）で表されるジヒドロキシ化合物に由来する構造単位を９５〜３０モル％、特に６０〜４０モル％、シクロヘキサンジメタノールに由来する構造単位を５〜７０モル％、特に４０〜６０モル％含むことが、着色が生じにくく、高分子量化、衝撃強度の向上、ガラス転移温度の向上の点で好ましい。
【００６４】
また、イソソルバイド系ポリカーボネート（Ｃ）がその他のジヒドロキシ化合物に由来する構造単位を含む場合、その他のジヒドロキシ化合物に由来する構造単位は、イソソルバイド系ポリカーボネート（Ｃ）中の全ジヒドロキシ化合物に由来する構造単位の１０モル％以下であることが好ましく、５モル％以下であることがさらに好ましい。イソソルバイド系ポリカーボネート（Ｃ）がその他のジヒドロキシ化合物に由来する構造単位を含むことにより、耐衝撃性、真珠光沢の改良効果が向上するが、この割合が過度に多いと耐熱性が低下する。また、イソソルバイド系ポリカーボネート（Ｃ）がその他のジヒドロキシ化合物に由来する構造単位として芳香族ビスフェノール類を含む場合は、耐熱性が向上するが、この割合が過度に多いと耐光性が悪化する。
【００６５】
本発明に使用するイソソルバイド系ポリカーボネート（Ｃ）は、一般に用いられる製造方法で製造することができ、その製造方法は、ホスゲンを用いた溶液重合法、炭酸ジエステルと反応させる溶融重合法のいずれの方法でも良いが、重合触媒の存在下に、前記式（１）で表されるジヒドロキシ化合物を含むジヒドロキシ化合物を、より環境への毒性の低い炭酸ジエステルと反応させる溶融重合法が好ましい。
【００６６】
溶融重合法で用いられる炭酸ジエステルとしては、通常、下記一般式（２）で表されるものが挙げられる。これらの炭酸ジエステルは、１種を単独で用いても良く、２種以上を混合して用いても良い。
【００６７】
【化３】
0006439317.tif 000004
【００６８】
（一般式（２）において、Ａ１、Ａ２は、置換基を有していてもよい炭素数１〜１８の脂肪族基又は置換基を有していてもよい芳香族基であり、Ａ１とＡ２は同一であっても異なっていてもよい。）
【００６９】
上記一般式（２）で表される炭酸ジエステルとしては、例えば、ジフェニルカーボネート、ジトリルカーボネート等の置換ジフェニルカーボネート；ジメチルカーボネート、ジエチルカーボネート及びジ−ｔ−ブチルカーボネート等が例示される。
【００７０】
これらの中でも、ジフェニルカーボネート、置換ジフェニルカーボネートが好ましく、ジフェニルカーボネートが特に好ましい。
【００７１】
また、溶融重合における重合触媒（エステル交換触媒）としては、公知のアルカリ金属化合物及び／又はアルカリ土類金属化合物が使用される。アルカリ金属化合物及び／又はアルカリ土類金属化合物と共に補助的に、塩基性ホウ素化合物、塩基性リン化合物、塩基性アンモニウム化合物、アミン系化合物等の塩基性化合物を併用することも可能である。
重合反応の形式は、公知の形式を用いることができ、バッチ式、連続式、あるいはバッチ式と連続式の組み合わせのいずれの方法でもよい。
【００７２】
本発明において、イソソルバイド系ポリカーボネート（Ｃ）の重量平均分子量（Ｍｗ）は、好ましくは２５，０００〜６０，０００の範囲であるが、より好ましくは３０，０００〜６０，０００、特に好ましくは３５，０００〜５８，０００であることが、得られる成形品の外観や、耐衝撃性の点において好ましい。この範囲よりも、イソソルバイド系ポリカーボネート（Ｃ）の重量平均分子量が大きい場合は、流動性が低下し、小さい場合は、得られる成形品の耐衝撃性、耐熱性が低下し、外観が悪くなる。
【００７３】
本発明の樹脂組成物におけるイソソルバイド系ポリカーボネート（Ｃ）の配合量は、得られる樹脂組成物やその成形品の発色性、耐衝撃性、耐傷付き性が優れることから、樹脂成分１００質量部において２０〜７０質量部であり、好ましくは２０〜３５質量部である。この範囲よりも、イソソルバイド系ポリカーボネート（Ｃ）が多いと、耐衝撃性、耐熱性が低下し、少ないと外観が悪くなる。
【００７４】
［芳香族ポリカーボネート（Ｄ）］
本発明の樹脂組成物は、樹脂成分として、上記のグラフト重合体（Ａ）とメタクリル系樹脂（Ｂ）とイソソルバイド系ポリカーボネート（Ｃ）に、さらに以下に記載する芳香族ポリカーボネート（Ｄ）を含有していてもよく、芳香族ポリカーボネート（Ｄ）の配合で得られる樹脂組成物およびその成形品の耐衝撃性をさらに向上させることができる。
【００７５】
芳香族ポリカーボネート（Ｄ）は１種以上のビスフェノール類とホスゲン又は炭酸ジエステルとの反応によって製造することができ、重量平均分子量（Ｍｗ）は１０，０００〜５０，０００、特に１５，０００〜４０，０００の範囲であることが好ましい。芳香族ポリカーボネート（Ｄ）の重量平均分子量（Ｍｗ）が上記範囲未満であると耐衝撃性が低下する傾向があり、この範囲を超えると流動性が悪くなり、成形性が劣る傾向がある。
【００７６】
芳香族ポリカーボネート（Ｄ）の原料であるビスフェノール類の具体例としては、ハイドロキノン、４，４−ジヒドロキシフェニル、ビス−（４−ヒドロキシフェニル）−アルカン、ビス−（４−ヒドロキシフェニル）−シクロアルカン、ビス−（４−ヒドロキシフェニル）−スルフィド、ビス−（４−ヒドロキシフェニル）−エーテル、ビス−（４−ヒドロキシフェニル）−ケトン、ビス−（４−ヒドロキシフェニル）−スルホン、或いはこれらのアルキル置換体、アリール置換体、ハロゲン置換体などが挙げられ、これらは１種を単独で、又は２種以上を組み合わせて用いることができる。
上記の芳香族ポリカーボネートは、１種を単独で使用しても、２種以上を混合して使用しても良い。
【００７７】
本発明の樹脂組成物における芳香族ポリカーボネート（Ｄ）の配合量は、樹脂成分１００質量部において、３０質量部以下、例えば０．１〜３０質量部、好ましくは７〜１５質量部である。芳香族ポリカーボネート（Ｄ）の配合量が上記上限を超えると得られる樹脂組成物やその成形品の発色性、耐候性が劣り、さらには、硬く尖ったものによる傷が付きやすくなる。
【００７８】
[他の樹脂]
本発明の樹脂組成物には、上記のグラフト重合体（Ａ）、メタクリル系樹脂（Ｂ）、イソソルバイド系ポリカーボネート（Ｃ）及び芳香族ポリカーボネート（Ｄ）以外のその他の樹脂を含有してもよい。
【００７９】
その他の樹脂としては、ＨＩＰＳ樹脂、ＡＢＳ樹脂、ＡＳＡ樹脂、ＡＥＳ樹脂などのゴム強化スチレン系樹脂、その他に、ＡＳ樹脂、ポリスチレン樹脂、ポリアセタール樹脂、ナイロン樹脂、メタクリル樹脂、ポリ塩化ビニル樹脂、ポリフェニレンエーテル樹脂、ポリ乳酸樹脂等のポリエステルなどが挙げられる。また、これらを２種類以上ブレンドしたものでも良く、さらに、相溶化剤や官能基などにより変性された上記樹脂を配合しても良い。
ただし、本発明の樹脂組成物がこれらのその他の樹脂を含む場合、上記のグラフト重合体（Ａ）、メタクリル系樹脂（Ｂ）、イソソルバイド系ポリカーボネート（Ｃ）、更には芳香族ポリカーボネート（Ｄ）を含むことによる効果を確実に得るために、その他の樹脂は、樹脂成分１００質量部中２０質量部以下であることが好ましい。
【００８０】
［添加剤］
本発明の樹脂組成物には、グラフト重合体（Ａ）、メタクリル系樹脂（Ｂ）、イソソルバイド系ポリカーボネート（Ｃ）、芳香族ポリカーボネート（Ｄ）の他に、樹脂組成物や成形品の物性を損なわない範囲において、樹脂組成物の製造時（混合時）、成形時に、慣用の他の添加剤、例えば滑材、顔料、染料、充填剤（カーボンブラック、シリカ、酸化チタン等）、耐熱剤、酸化劣化防止剤、耐候剤、離型剤、可塑剤、帯電防止剤、難燃剤等を配合することができる。
【００８１】
〔樹脂組成物の製造方法〕
本発明の樹脂組成物は、公知の装置を使用した公知の方法で製造することができる。例えば、一般的な方法として溶融混合法があり、この方法で使用する装置としては、押出機、バンバリーミキサー、ローラー、ニーダー等が挙げられる。混合には回分式、連続式のいずれを採用してもよい。また、各成分の混合順序などにも特に制限はなく、全ての成分が均一に混合されればよい。
【００８２】
〔成形品〕
本発明の成形品は、上記の本発明の樹脂組成物を成形してなるものである。その成形方法としては、例えば、射出成形法、射出圧縮成形機法、押出法、ブロー成形法、真空成形法、圧空成形法、カレンダー成形法およびインフレーション成形法等が挙げられる。これらのなかでも、量産性に優れ、高い寸法精度の成形品を得ることができるため、射出成形法、射出圧縮成形法が好ましい。
【実施例】
【００８３】
以下に、製造例、実施例、参考例及び比較例を挙げて本発明をより具体的に説明するが、本発明は、その要旨を超えない限り、以下の実施例に何ら制限されるものではない。
【００８４】
以下において、ゴム質重合体の体積平均粒子径は、日機装株式会社製「ナノトラック１５０」を用いて測定した。
また、ゴム質重合体のゲル含有量とグラフト重合体のグラフト率は、それぞれ前述した方法により求めた。
なお、以下の例において、前述のグラフト率（Ｇ）の式中のＰは、グラフト重合体（Ａ１）〜（Ａ１０）をそれぞれをメタノールで洗浄した後、アセトンで抽出して遠心分離機でアセトン可溶分とアセトン不溶分に分離し、得られたアセトン不溶分を真空乾燥した後の質量（ｇ）である。
【００８５】
［製造例１：グラフト重合体（Ａ１）］
＜エチレン・プロピレン共重合体（ａ１）の乳化ラテックスの製造＞
ＥＰＤＭ（三井化学（株）製「ＴＰ３１８０」）１００質量部、低分子量変性ポリエチレン（三井化学（株）製「ハイワックス２２０３Ａ」）９質量部、更に、オレイン酸カリウム３．１質量部を混合した。次いで、それらの混合物を２軸スクリュー押出機（池貝鉄鋼（株）製「ＰＣＭ−３０型」、Ｌ／Ｄ＝４０）のホッパーより６ｋｇ／時間で供給し、水酸化カリウム１５質量％水溶液を１１０ｇ／時間で連続的に供給しながら、加熱温度２００℃で溶融混練して溶融物を押出した。引き続き、溶融物を同押出機先端に取り付けた冷却用一軸押出機に連続的に供給し、９０℃まで冷却した。取り出した固体を８０℃の温水中に投入し、連続的に分散させて、体積平均粒子径２５０ｎｍのゴム質重合体ラテックスを得た。
【００８６】
このラテックスの固形分１００質量部に対してｔ−ブチルクミルパーオキサイドを１．２質量部、ジビニルベンゼンを１．０質量部添加し、１３５℃で５時間反応させて、エチレン・プロピレン共重合体（ａ１）のラテックスを調製した。
このエチレン・プロピレン共重合体（ａ１）のゲル含有量は７２質量％であった。なお、ゲル含有量は、共重合体ラテックスを希硫酸にて凝固させ、水洗乾燥した後、これを１ｇ採取して２００ｍｌのトルエン中４０時間浸漬し、次いで、２００メッシュ金網にて濾過し、残渣を乾燥し、その質量を測定して求めた。
【００８７】
＜グラフト重合体（Ａ１）の製造＞
ゲル含有量７２質量％、体積平均粒子径２５０ｎｍであるエチレン・プロピレン共重合体（ａ１）の乳化ラテックス７０質量部（固形分換算）に、ピロリン酸ナトリウム０．１５質量部、硫酸第一鉄七水塩０．００６質量部、およびフラクトース０．３５質量部を仕込み、内温を８０℃に保った。これに、スチレン２５．２質量部およびアクリロニトリル４．８質量部からなる単量体混合物と、クメンハイドロパーオキサイド０．６質量部とを、各々別の供給口から１４０分かけて同時に滴下して重合を行った。この間、内温は８０℃で一定に制御した。滴下終了後、さらに１００分間、８０℃のまま保持した後に冷却してグラフト重合を完結させた。反応生成物のラテックスを硫酸水溶液で凝固、水洗した後、乾燥してグラフト重合体（Ａ１）を得た。グラフト重合体（Ａ１）のグラフト率は２９％であった。
【００８８】
［製造例２：グラフト重合体（Ａ２）］
単量体混合物をスチレン２４質量部およびアクリルニトリル６質量部とした以外は、製造例１と同様の条件で反応させてグラフト重合体（Ａ２）を得た。グラフト重合体（Ａ２）のグラフト率は３０％であった。
【００８９】
［製造例３：グラフト重合体（Ａ３）］
単量体混合物をスチレン２１．６質量部およびアクリルニトリル８．４質量部とした以外は、製造例１と同様の条件で反応させてグラフト重合体（Ａ３）を得た。グラフト重合体（Ａ２）のグラフト率は２９％であった。
【００９０】
［製造例４：グラフト重合体（Ａ４）］
単量体混合物をスチレン２０．４質量部およびアクリルニトリル９．６質量部とした以外は、製造例１と同様の条件で反応させてグラフト重合体（Ａ４）を得た。グラフト重合体（Ａ４）のグラフト率は３０％であった。
【００９１】
［製造例５：グラフト重合体（Ａ５）］
ゲル含有量が８４質量％、体積平均粒子径１７０ｎｍあるポリアクリル酸ブチル系ゴム（ａ２）の乳化ラテックス７０質量部（固形分換算）に、不均化ロジン酸カリウム1質量部、水酸化カリウム０．０３質量部を加え、６０℃に加熱し、ピロリン酸ナトリウム０．１質量部、硫酸第一鉄七水塩０．００７質量部、およびフラクトース０．３質量部を仕込み、内温を６０℃に保った。これに、スチレン２３質量部、およびアクリロニトリル７質量部からなる単量体混合物とクメンハイドロパーオキサイド０．５質量部とを、各々別の供給口から１２０分かけて同時に滴下して重合を行った。滴下終了後、さらに１００分間、７０℃のまま保持した後に冷却してグラフト重合を完結させた。反応性生物のラテックスを硫酸水溶液で凝固、水洗した後、乾燥してグラフト重合体（Ａ５）を得た。グラフト重合体（Ａ５）のグラフト率は３２％であった。
【００９２】
［製造例６：グラフト重合体（Ａ６）］
ゲル含有量９５％、体積平均粒子径３２０ｎｍであるポリブタジエンゴム（ａ３）の乳化ラテックス７０質量部（固形分換算）に、スチレン２３質量部、およびアクリロニトリル７質量％と、不均化ロジン酸カリウム１質量部、水酸化ナトリウム０．０１質量部、ピロリン酸ナトリウム０．４５質量部、硫酸第一鉄七水塩０．０１質量部、デキストローズ０．５７質量部、ｔ−ドデシルメルカプタン０．０８質量部及びクメンハイドロパーオキサイド１．０質量部とを仕込み、６０℃から反応を開始し、途中で７５℃まで昇温後、１２０分間保持し、冷却してグラフト重合を完結させた。反応性生物のラテックスを硫酸水溶液で凝固、水洗した後、乾燥してグラフト重合体（Ａ６）を得た。グラフト重合体（Ａ６）のグラフト率は３１％であった。
【００９３】
[製造例７：グラフト重合体（Ａ７）]
単量体混合物をメタクリル酸メチル２９質量部およびアクリル酸メチル１質量部とした以外は、製造例１と同様の条件で反応させてグラフト重合体（Ａ７）を得た。グラフト重合体（Ａ７）のグラフト率は３０％であった。
【００９４】
[製造例８：グラフト重合体（Ａ８）]
ゴム質重合体として、ゲル含有量７４質量％、体積平均粒子径４２０ｎｍであるエチレン・α−オレフィン共重合体（α−オレフィンは１−ブテン）（ａ４）を用いた以外は、製造例２と同様の条件で反応させてグラフト重合体（Ａ８）を得た。グラフト重合体（Ａ８）のグラフト率は３４％であった。
【００９５】
[製造例９：グラフト重合体（Ａ９）]
ゴム質重合体として、ゲル含有量４８質量％、体積平均粒子径２５０ｎｍであるエチレン・α−オレフィン共重合体（α−オレフィンは１−ブテン）（ａ５）を用いた以外は、製造例２と同様の条件で反応させてグラフト重合体（Ａ９）を得た。グラフト重合体（Ａ９）のグラフト率は３６％であった。
【００９６】
[製造例１０：グラフト重合体（Ａ１０）]
ゲル含有量７２質量％、体積平均粒子径２５０ｎｍであるエチレン・プロピレン共重合体（ａ１）の乳化ラテックスを６０質量部（固形分換算）用い、単量体混合物としてスチレン３３．６質量部およびアクリロニトリル６．４質量部を用いた以外は、製造例１と同様の条件で反応させてグラフト重合体（Ａ１０）を得た。グラフト重合体（Ａ１０）のグラフト率は４１％であった。
【００９７】
［製造例１１：メタクリル系樹脂（Ｂ１）］
耐圧反応容器に蒸留水１５０質量部と、メタクリル酸メチル９９質量部、アクリル酸メチル１質量部と、２，２’−アゾビス（イソブチロニトリル）０．２質量部、ｎ−オクチルメルカプタン０．２５質量部、カルシウムハイドロオキシアパタイト０．４７質量部、アルケニルコハク酸カリウム０．００３質量部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させてメタクリル系樹脂（Ｂ１）を得た。
【００９８】
［製造例１２：メタクリル系樹脂（Ｂ２）］
耐圧反応容器に蒸留水１５０質量部と、Ｎ−フェニルマレイミド１５質量部、スチレン５質量部、α−メチルスチレン５質量部、メタクリル酸メチル７５質量部の混合物と、２，２’−アゾビス（イソブチロニトリル）０．２質量部、ｎ−オクチルメルカプタン０．２５質量部、ポリビニルアルコール０．７質量部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させてメタクリル系樹脂（Ｂ２）を得た。
【００９９】
［製造例１３：メタクリル系樹脂（Ｂ３）］
Ｎ−フェニルマレイミド２５質量部、スチレン１０質量部、α−メチルスチレン１０質量部、メタクリル酸メチル５５質量部とした以外は、製造例１２と同様の条件で反応させてメタクリル系樹脂（Ｂ３）を得た。
【０１００】
[製造例１４：イソソルバイド系ポリカーボネート（Ｃ１）]
撹拌翼および１００℃に制御された還流冷却器を具備した重合反応装置に、イソソルビド（ＩＳＢ）と１，４−シクロヘキサンジメタノール（ＣＨＤＭ）、蒸留精製して塩化物イオン濃度を１０ｐｐｂ以下にしたジフェニルカーボネート（ＤＰＣ）および酢酸カルシウム１水和物を、モル比率でＩＳＢ／ＣＨＤＭ／ＤＰＣ／酢酸カルシウム１水和物＝０．５／０．５／１．００／１．３×１０−６になるように仕込み、十分に窒素置換した（酸素濃度０．０００５体積％〜０．００１体積％）。続いて熱媒で内容物の加温を行った。
内温が１００℃になった時点で撹拌を開始し、内温が１００℃になるように制御しながら内容物を融解させ均一にした。その後、昇温を開始し、４０分で内温を２１０℃にした。
内温が２１０℃に到達した時点でこの温度を保持するように制御すると同時に、減圧を開始し、２１０℃に到達してから９０分で１３．３ｋＰａ（絶対圧力、以下同様）にして、この圧力を保持するようにしながら、さらに６０分間保持した。重合反応とともに副生するフェノール蒸気を、還流冷却器に導いた。還流冷却器で凝縮した成分を重合反応装置に戻し、凝縮しないフェノール蒸気は続いて４５℃の温水を冷媒として用いた凝縮器に導いて回収した。
【０１０１】
上記重合反応装置でオリゴマー化させた内容物を、一旦大気圧にまで復圧させた後、撹拌翼および上記同様に制御された還流冷却器を具備した別の重合反応装置に移し、昇温および減圧を開始して、６０分で内温２２０℃、圧力２００Ｐａにした。その後、２０分かけて内温２２８℃、圧力１３３Ｐａ以下にして、所定撹拌動力になった時点で復圧し、重合反応装置出口より溶融状態のポリカーボネート共重合体を得た。
【０１０２】
更に３つのベント口および注水設備を供えた二軸押出機に連続的に前記溶融状態のポリカーボネート共重合体を供給し、酸化防止剤および離型剤を連続的に添加するとともに、二軸押出機に具備された各ベント部にてフェノールなどの低分子量物を減圧脱揮したのち、ペレタイザーによりペレット化を行い、イソソルバイド系ポリカーボネート（Ｃ１）を得た。
【０１０３】
[製造例１５：イソソルバイド系ポリカーボネート（Ｃ２）]
製造例１４において、ＩＳＢ／ＣＨＤＭ／ＤＰＣ／酢酸カルシウム１水和物のモル比率を０．７／０．３／１．００／１．３×１０−６に変えた以外は、製造例１４と同様の条件で反応させてイソソルバイド系ポリカーボネート（Ｃ２）を得た。
【０１０４】
芳香族ポリカーボネートとしては、以下の市販品を用いた。
芳香族ポリカーボネート（Ｄ１）：三菱エンジニアリングプラスチックス（株）製「Ｓ３０００Ｆ」(重量平均分子量Ｍｗ＝２２０００)
芳香族ポリカーボネート（Ｄ２）：出光興産（株）製「タフロンＡ１７００」(重量平均分子量Ｍｗ＝１７０００) 
【０１０５】
［実施例１〜５，７〜１２，１５〜２２、参考例６，１３，１４、比較例１〜６］
表１〜３に示す配合で各成分を混合し、２８ｍｍ二軸押出機（日本製鋼所製「ＴＥＸ−２８Ｖ」）を用いて２６０℃で溶融混練し、ペレット状の樹脂組成物を得た。
得られた樹脂組成物について、真珠光沢、発色性、耐候性、耐衝撃性、耐熱性、耐傷付き性（鉛筆硬度、ガーゼ摩耗）を以下の方法により評価した。
評価結果を表１〜３に示す。
【０１０６】
＜真珠光沢＞
樹脂組成物１００質量部に対して、カーボンブラック０．８質量部を混合して着色し、１００×１００ｍｍ（厚み２ｍｍ）の黒着色板（試験片）を射出成形した。該黒着色板を目視で観察し、真珠光沢の有無を以下の４段階で評価した。わずかな真珠光沢であれば、成形品の形状で目立たなくすることができることから、「○」以上を合格とした。
◎：真珠光沢が見られない
○：ゲート付近にわずかに真珠光沢が見られる
△：ゲート付近および流動末端に真珠光沢が見られる
×：黒着色板（試験片）の全面に真珠光沢が見られる
【０１０７】
＜発光性＞
真珠光沢の評価で用いたものと同じ黒着色板（試験片）について、色差計でＬ＊を測定した。Ｌ*が低いほど黒色となり、発色性が良好である。
【０１０８】
＜耐候性＞
真珠光沢の評価で用いたものと同じ黒着色板（試験片）について、サンシャインウェザーメーター（スガ試験機（株）製）を用い、ブラックパネル温度６３℃、サイクル条件６０分（降雨１２分）の条件で１０００時間処理した。そして、その処理前後の変色の度合い（ΔＥ）を色差計で測定して評価した。
【０１０９】
＜耐衝撃性＞
樹脂組成物の射出成形品について、ＩＳＯ試験法１７９に準拠し、２３℃および−３０℃において、４ｍｍ、Ｖノッチ付きシャルピー衝撃強さ（ＫＪ／ｍ２）を測定した。
【０１１０】
＜耐熱性＞
樹脂組成物の射出成形品について、ＩＳＯ試験法７５に準拠し、１．８３ＭＰａ、４ｍｍ、フラットワイズ法で荷重たわみ温度（℃）を測定した。
【０１１１】
＜鉛筆硬度＞
ＪＩＳ  Ｋ５６００に準拠し、７５０ｇの荷重において、樹脂組成物の射出成形品の鉛筆硬度を測定した。鉛筆硬度が硬いほど、硬く尖ったものにより付く傷が付きにくい。ＨＢ以上を合格とした。
【０１１２】
［ガーゼ摩耗］
図１に示すように、先端部１が略半球形に形成された棒状の治具２を用意し、該先端部１に、ガーゼを８枚重ねた積層シートＳを被せた。そして、成形品（試験片）Ｍの表面に対して、棒状の治具２が直角になるように、積層シートＳが被せられた先端部１を接触させ、該先端部１を成形品Ｍの表面において水平方向（図中矢印Ｘ方向）に摺動させ、１００回往復させた。その際、加える荷重は１ｋｇとした。１００回往復させた後、成形品Ｍの表面における擦り傷を目視で観測し、以下の４段階で評価した。
ガーゼ摩耗が良好なほど、軍手、ガーゼや布などで成形品の表面を拭いた場合や、衣類などが擦れた場合に傷が付きにくく、耐擦り傷性が良好となる。○以上を合格とした。
◎：ほとんど傷が付かない
○：目立たない傷が付く
△：目立つ傷が付く
×：手で触ってわかるほど削れた傷が付く
【０１１３】
【表１】
0006439317.tif 000005
【０１１４】
【表２】
0006439317.tif 000006
【０１１５】
【表３】
0006439317.tif 000007
【０１１６】
[考察]
表１〜２の実施例１〜５，７〜１２，１５〜２２に示すように、各実施例によれば、耐候性、耐傷付き性、発色性に優れ、耐衝撃性にも優れ、これらの特性を兼ね備えた樹脂組成物および成形品が得られた。
一方、表３に示すように、各比較例で得られた樹脂組成物および成形品は、耐候性、耐傷付き性、発色性、耐衝撃性のうちの少なくとも１つが不充分であった。
すなわち、比較例１，２はイソソルバイド系ポリカーボネート（Ｃ）を含まないことから、真珠光沢が発生し、発色性にも劣った。また、比較例１は、グラフト重合体（Ａ）を含まないことから、耐衝撃性にも劣る。比較例３はグラフト重合体（Ａ）の配合量が本発明の範囲より少ないことから、耐衝撃性、ガーゼ摩耗性（耐傷付き性）が劣り、比較例４はグラフト重合体（Ａ）の配合量が本発明の範囲を超えていることから、鉛筆硬度（耐傷付き性）に劣った。比較例５は、メタクリル系樹脂（Ｂ）の配合量が本発明の範囲より少なく、芳香族ポリカーボネート（Ｄ）の配合量が本発明の範囲を超えていることから、鉛筆硬度（耐傷付き性）に劣り、真珠光沢が発生するだけでなく、発色性、耐候性にも劣る。比較例６はイソソルバイド系ポリカーボネート（Ｃ）の配合量が本発明の範囲より少ないことから真珠光沢が発生した。
【産業上の利用可能性】
【０１１７】
本発明によれば、耐候性、耐傷付き性、発色性に優れ、耐衝撃性にも優れる熱可塑性樹脂成形品が提供される。さらに、本発明の樹脂組成物が芳香族ポリカーボネート樹脂（Ｄ）を含む場合において、その真珠光沢の発生が抑制された、外観に優れる高耐衝撃性成形品が得られる。本発明の成形品は、耐候性、耐傷付き性、発色性に優れ、耐衝撃性、耐熱性にも優れることから、自動車内外装部品などに好適に使用できる。
【符号の説明】
【０１１８】
１  先端部
２  治具
Ｓ  積層シート
Ｍ  成形品
【図１】
0006439317.tif 000009